(57)【特許請求の範囲】
【請求項１】
プラスチックフィルムによりその同一面側を互いに当接させてヒートシールにより製袋すると共に、これらヒートシールの一箇所に合掌状の通蒸接合部を設けて、その製袋内部に加熱処理用の内容物を密封包装させる加熱処理用包装体にあって、
前記通蒸接合部は、前記プラスチックフィルムの間に温度依存性の高いフィルムを介在させてあり、
該通蒸接合部は、内容物の加熱処理時にあって、前記包装体の上面側に位置して、加熱による前記包装体の内部圧力が上昇したとき、その逃圧を行う易開封性シールであり、
この易開封性シールは、常態時の剥離力が、３ｋｇｆ／１５ｍｍ以上で、９０℃熱時の剥離力が、０〜１２００ｇ／１５ｍｍであり、
前記通蒸接合部における前記温度依存性の高いフィルムは、プラスチックフィルムの間に挿入されるテープであり、
このテープは、ランダム共重合ポリプロピレン樹脂と、ランダム共重合ポリプロピレン樹脂６０重量％、エチレン−αオレフィン共重合体樹脂２０重量％およびメタロセン線状低密度ポリエチレン２０重量％のブレンド物とからなる共押出フィルム、または、ランダム共重合ポリプロピレン樹脂と、ランダム共重合ポリプロピレン樹脂６０重量％、プロピレン−αオレフィン共重合体樹脂２０重量％、メタロセン線状低密度ポリエチレン２０重量％のブレンド物とからなる共押出フィルムであり、
前記合掌状の通蒸接合部は、前記テープを介してヒートシールされていることを特徴とする加熱処理用包装体。
【発明の詳細な説明】
【０００１】
【産業上の利用分野】
本発明は、食品等を充填する包装体において、食品等の内容物を包装のまま、電子レンジにより加熱調理できると共に、内部の加熱上昇圧による包装体の破裂を防止することができる加熱処理用包装体に関する。
【０００２】
【従来の技術】
従来より、調理済あるいは半調理済等の食品を、耐熱性のプラスチック包装袋に充填して、食する直前に、電子レンジにより加熱調理する包装食品が多く市場提供されている。
【０００３】
そして、これら包装食品は、電子レンジにより加熱すると、袋の内部の水蒸気や内部空気の熱膨張によって内圧が上昇し、ついには、この膨張圧により袋が破裂して内容物が飛散し、かつ、電子レンジ内を汚染してしまうため、これら包装袋には、前記欠点を防止する手段が高じられている。
【０００４】
例えば、袋内において前記内圧が一定以上に上昇したとき、ヒートシールの一部箇所が剥離して圧力を逃す通蒸手段が知られている。
しかし、製袋のための周囲のヒートシール部は、容易に剥離することなく内容物を確実に密封包装するために高いヒットシール強度により接合されており、一方、前記通蒸ヒートシール部は、加熱調理時に発生した袋の内圧に対しては、比較的容易に剥離される構成であって、両者のヒートシール強度は各々異なる設定により、すなわち、袋内圧によって通蒸するヒートシール部は、製袋のための周囲のヒートシール部より弱いヒートシール強度に製袋されていた。
【０００５】
したがって、製袋時や内容物の充填包装時にあっては、前記異なるヒートシール強度に設定するため、前記通蒸ヒートシール部の構成が、袋のプラスチックフィルム基材として、イージーオープンフィルムとなるシーラント層として適当なポリオレフィン系樹脂等を複合したものを使用したりしていた。
この作業は、袋の構成が甚だ複雑かつ面倒な上、製袋あるいは内容物充填密封包装にあって、製造コストが高騰し、包装食品等を廉価に市場提供することができにくいものであった。
【０００６】
【発明が解決しようとする課題】
本発明は前記した問題点を解決するためになされたもので、プラスチックフィルムによりその同一面側を互いに当接させて、ヒートシールにより長方形状に製袋すると共に、これらヒートシールの一箇所に合掌状の通蒸接合部を設けて、その製袋内部に加熱処理用の内容物を密封包装させる加熱処理用包装体にあって、前記プラスチックフィルムは、その接合面全体が温度依存性の高いフィルムであり、通蒸接合部は、長方形状の包装体における長手方向に対して平行するように形成させてあって、常態においては、ヒートシール強度３ｋｇｆ／１５ｍｍ以上強度にて、易開封性は有せず、十分な内容物の保護強度を有しているもので、該通蒸接合部は、内容物の加熱処理時にあって、包装体の上面側に位置して、例えば、電子レンジ等による加熱による前記包装体の内部圧力が上昇したとき、その逃圧を行う易開封性シールであることにより、加熱調理時の包装体の破裂を防止することができると共に、製袋あるいは内容物充填密封包装を簡単に行えて、包装食品等を廉価に製造することができる加熱処理用包装体を提供することを目的としている。
【０００７】
【課題を解決するための手段】
前記した目的を達成するための本発明の手段は、
プラスチックフィルムによりその同一面側を互いに当接させてヒートシールにより製袋すると共に、これらヒートシールの一箇所に合掌状の通蒸接合部を設けて、その製袋内部に加熱処理用の内容物を密封包装させる加熱処理用包装体にあって、
前記通蒸接合部は、前記プラスチックフィルムの間に温度依存性の高いフィルムを介在させてあり、
該通蒸接合部は、内容物の加熱処理時にあって、前記包装体の上面側に位置して、加熱による前記包装体の内部圧力が上昇したとき、その逃圧を行う易開封性シールであり、
この易開封性シールは、常態時の剥離力が、３ｋｇｆ／１５ｍｍ以上で、９０℃熱時の剥離力が、０〜１２００ｇ／１５ｍｍであり、
前記通蒸接合部における前記温度依存性の高いフィルムは、プラスチックフィルムの間に挿入されるテープであり、
このテープは、ランダム共重合ポリプロピレン樹脂と、ランダム共重合ポリプロピレン樹脂６０重量％、エチレン−αオレフィン共重合体樹脂２０重量％およびメタロセン線状低密度ポリエチレン２０重量％のブレンド物とからなる共押出フィルム、または、ランダム共重合ポリプロピレン樹脂と、ランダム共重合ポリプロピレン樹脂６０重量％、プロピレン−αオレフィン共重合体樹脂２０重量％、メタロセン線状低密度ポリエチレン２０重量％のブレンド物とからなる共押出フィルムであり、
前記合掌状の通蒸接合部は、前記テープを介してヒートシールされている加熱処理用包装体の構成にある。
【００１１】
【実施例】
次に、この発明に関する加熱処理用包装体の実施の一例を図面に基づいて説明する。
図１〜図５および図９〜図１２においてＡは加熱処理用包装体で、その内部に所定の加熱を与えることで使用する物品を収容して、適宜その使用時に電子レンジ等の加熱手段により加熱処理し、その一部を引き裂いて内容物を取り出すためのものである。
この包装体Ａの形態は、三方シールや四方シール、インフレーション、合掌平袋、合掌ガゼット等任意のものが選定し得る。
また、製袋しつつ内容物を自動充填する包装体を前提とするものであるが、あらかじめ製袋された袋であっても同様に用いることができる。
【００１２】
そして、その第一の実施例における加熱処理用包装体Ａの構成は、図２に示すように、角状の長方形に形成されていて、その短辺ｍと長辺ｎとの長さ比率は、ｍ：ｎ＝１：１．１以上となるように設けられる。
なお、該短辺と長辺との長さ比率が１：１．１未満であると（正方形に近い形態であると）、袋内部に所定の加熱を与えたときの通蒸作用が、任意位置のヒートシール部で行われ、後記する通蒸接合部２での通蒸が行われにくくなることがある。
【００１３】
そして、その構成にあっては、図１（ａ）に示すように、プラスチックフィルム１により、その両端辺１ａ，１ｂを該一側面（図においては上面の同一面）を互いに当接させ、所定巾のヒートシールによる通蒸接合部２を設けて、そのフィルム１を筒状とし、図１（ｂ）に示すように、該筒状の下部をヒートシールによる底部接合部３を設けて合掌状の袋体４を形成した後、その内部に内容物５を充填して、前記筒状の上部をヒートシールによる上部接合部６を形成して密封包装させる。
【００１４】
また、この加熱処理用包装体Ａは、前記のように製袋された包装体Ａを用いる場合と、図３に示すように、製袋しながら内容物５を充填し密封包装する場合（縦ピロー式や横ピロー式）とがあるもので、この場合、包材ロール７より連続あるいは間欠的に繰り出されたプラスチックフィルム１を、充填投入口８へ巻き付けながらその両端部をそれぞれ重ね合わせ、この重ね合わせ部を縦シールバー９によりヒートシールして筒状としつつ、底部を横シールバー１０によりヒートシールして袋状として、この筒状内部へ充填投入口８から内容物を充填する。
【００１５】
内容物５の充填後は、筒状袋の上部を前記横シールバー１０によりヒートシールして密封しつつ、次の筒状袋の底部をヒートシールして、この横シールバー１０に付設した切断刃１１によりカットすることで、内容物５が充填された包装体Ａができあがる。
【００１６】
なお、前記したプラスチックフィルム１は、図６に示すように、基材１ａおよび該基材１ａの一側面にシーラント層１ｂを有するもので、該基材１ａは、電子レンジの加熱に対する耐熱性を有するプラスチック素材を用いるものであって、例えば、ポリプロピレンやポリアミド，ポリエステル，エチレン−ビニルアルコール共重合体等からなる二軸延伸フィルム、塩化ビニリデン−アクリル酸エステル系共重合体フィルム、酸化アルミ蒸着二軸延伸ポリエステルフィルム、ポリメタキシリレンアジパミド系ポリアミド延伸フィルム（６−ナイロンとの共押出し積層フィルムを含む）等の基材が用いられる。
【００１７】
そして、前記したシーラント層１ｂは、温度依存性の高いフィルム、例えば、無延伸ポリプロピレンフィルム系のものであって、単層より共押出多層タイプが好ましい。
ここでいう、温度依存性の高いフィルムとは、ヒートシールされたとき、常態時（加熱されない通常の温度下）の剥離力は、３ｋｇｆ／１５ｍｍ以上を有しているため、確実な内容物の密封性を発揮するが、加熱調理時における加熱温度が８０℃〜９０℃に達すると、好ましくは、９０℃によって容易にシール部が軟化する構成のフィルムであるあって、その剥離力を低下させるものである。
【００１８】
また、前記した通蒸接合部２は、易開封性シールとなるものであり、図１および図２に示すように、前記長方形状の包装体Ａにおける長手方向（ｎ辺方向）に対して平行するように、かつ、略中央部位置（一側辺へ偏らせてもよい。）に形成させてあって、内容物５の加熱処理時にあっては、包装体Ａにおいて上面側に位置する。
【００１９】
すなわち、プラスチックフィルム１の両端辺１ａ，１ｂを接合した通蒸接合部２は、包装体Ａにおける長手方向に設けることで、該通蒸接合部２の全体長さが可及的に延長され、内容物５が加熱されたとき、内部の圧力上昇により容易にこの通蒸接合部２が、図４に示すように、起立すると共に、加熱膨張したとき最も圧力が掛かりやすい包装体Ａにおける略膨張頂上部Ｘに最初に剥離を開始させるので、比較的低い圧力で両端辺１ａ，１ｂの接合が剥離しやすくなり、通蒸作用が促進される。
【００２０】
また、この頂上部Ｘにおいて剥離を生じて通蒸するので、内容物５が冷えた後は、起立した通蒸接合部２が傾倒して通蒸部を閉塞すると共に、内容物５の漏れ出しが防止される。
【００２１】
特に、この通蒸接合部２の易開封性シールは、常態時の剥離力が、３ｋｇｆ／１５ｍｍ以上であるため、内容物の確実な密封性を発揮すると共に、９０℃熱時の剥離力が、０〜１２００ｇｆ／１５ｍｍの範囲にあるため、例えば、電子レンジによって加熱したとき、包装体Ａの内部の水蒸気や内部空気の熱膨張によって上昇した内圧は、直ちに、この通蒸接合部２を剥離して逃圧し、膨張圧に起因する袋の破裂により内容物の飛散を生じさせないので、電子レンジ内を汚染することがない。
前記剥離力が、１２００ｇｆ／１５ｍｍ以上であった場合は、安定的な自動通蒸がなされないため、包装体Ａの適当なところで膨爆して、内容物を食することができないばかりか電子レンジ内を汚染することがある。
【００２２】
なお、この通蒸接合部２および他のヒートシール部におけるそのシール部の剥離強度は０〜１２００ｇｆ／１５ｍｍ、好ましくは、約１００〜８００ｇｆ／１５ｍｍが適当である。（ただし、剥離強度は、食品衛生法に基づく密封包装袋の試験方法・Ｚ０２３８に従い、引張速度３００ｍｍ／ｍｉｎで測定される値である。）
【００２３】
また、前記した通蒸接合部２は、図５に示すように、通蒸接合部２において包装体Ａの全長における中間位置の略中央部に位置において、該通蒸接合部２の巾方向において、その外縁側に半円形や三角，四角形等の非シール部や切除部等の易逃圧部１２を形成してあって、いずれも、これら易逃圧部１２の分だけ通蒸接合部２の巾が狭く形成されていることで、加熱時の希望する内部圧力に達したとき、通蒸接合部２の剥離を容易にして速やかにこの圧力が抜けるように構成されている。
【００２４】
更に、この通蒸接合部２と他のヒートシール部３，６とのヒートシール強度を異ならせて設けることもあるもので、例えば、その手段は、ヒートシール温度を変えたり（該ヒートシール温度は、通蒸接合部２＜他のヒートシール部３，６  となるように設定）、通蒸接合部２のヒートシールを１本を含め複数本からなる線シールとしたりするものである。
【００２５】
なお、図５において１３は、包装体Ａの適所に設けた開封時の引き裂き用のノッチで、該包装体Ａにおける短辺側の適所に設け、包装体Ａにおける長辺側に向かって平行に開口が得られるもので、このことは、内容物５を皿等の容器へ移す際に、包装体Ａを逆さにして、該ノッチ１３から開口すれば内容物５の漏れがなく、三方袋と同様に内容物５の取り出しを容易にすることができる。
【００２６】
次に、後記する本発明に係る実施例１および実施例２と、比較例１および比較例２とによる複合フィルムを使用して、川島機械株式会社製縦ピロー充填包装機を用い、毎分６０袋の充填速度にて製袋しつつ、調理済みスパゲッティーを袋内部に充填し、その後、該袋開口部をヒートシールして密封包装した。
そして、それぞれの充填済包装体を、東芝株式会社製５００Ｗ電子レンジにて６分間加熱し、約１００℃に温められた再調理スパゲッティーを作った。
以下、その実施例と比較例との、包装体のヒートシール性および加熱時の自然通蒸性を比較試験した。
【００２７】
（実施例１）
基材１ａ：
二軸延伸ポリアミドフィルム１５μ厚（東洋紡株式会社製”ハーデンＮ１１０２”）。
シーラントフィルム１ｂ：
ランダム共重合ポリプロピレン樹脂（日本ポリケム株式会社製”ノバテックＦＸ−４”）３５μ厚と、ランダム共重合ポリプロピレン樹脂（日本ポリケム株式会社製”ノバテックＦＸ−４”）６０重量％，エチレン−αオレフィン共重合樹脂（三井化学株式会社製”タフマーＡ４０８５”）２０重量％，メタロセン線状低密度ポリエチレン（日本ポリケム株式会社製”カーネルＫＣ６５０”）２０重量％のブレンド物５μ厚を共押出してＴダイによりフィルムキャストし、シーラントフィルム４０μ厚を得た。
そして、これら基材１ａとシーラントフィルム１ｂとをドライラミネータにより貼り合わせて、複合プラスチックフィルム１を作成した。
【００２８】
（実施例２）
基材１ａ：
二軸延伸ポリアミドフィルム１５μ厚（東洋紡株式会社製”ハーデンＮ１１０２”）。
シーラントフィルム１ｂ：
ランダム共重合ポリプロピレン樹脂（日本ポリケム株式会社製”ノバテックＦＸ−４”）３５μ厚と、ランダム共重合ポリプロピレン樹脂（日本ポリケム株式会社製”ノバテックＦＸ−４”）６０重量％，プロピレン−αオレフィン共重合樹脂（三井化学株式会社製”タフマーＸＲ１０１１Ｔ”）２０重量％，メタロセン線状低密度ポリエチレン（日本ポリケム株式会社製”カーネルＫＣ６５０”）２０重量％のブレンド物５μ厚を共押出してＴダイによりフィルムキャストし、シーラントフィルム４０μ厚を得た。
そして、これら基材１ａとシーラントフィルム１ｂとをドライラミネータにより貼り合わせて、複合プラスチックフィルム１を作成した。
【００２９】
（比較例１）
基材：
二軸延伸ポリアミドフィルム１５μ厚（東洋紡株式会社製”ハーデンＮ１１０２”）。
シーラントフィルム：
ホモポリプロピレンフィルム４０μ厚（東レ合成株式会社製”トレファンＮＯ３３０１”）
【００３０】
（比較例２）
基材：
二軸延伸ポリアミドフィルム１５μ厚（東洋紡株式会社製”ハーデンＮ１１０２”）。
シーラントフィルム：
ランダム共重合ポリプロピレンフィルム４０μ厚（東レ合成株式会社製”トレファンＮＯ３９３１”）
【００３１】
これらの試験結果によれば、下記の表１および図７に示すように、実施例１並びに実施例２共に、充填包装機によるヒートシール性は良好で、常態時における確実な内容物密封性が発揮された。
特に、袋への内容物の充填時において、ヒートシール部へスパゲッティーの調味液が付着した状態のまま、当該部分のヒートシールが行われても、実施例プラスチックフィルムを使用することにより、十分なヒートシール強度が得られるため、ヒートシール部の夾雑物を押し出した状態でヒートシールを完了させることができた。
【００３２】
特に、電子レンジによる加熱調理時に、すなわち、内容物５および包装体Ａの温度が９０℃に達したときには、ヒートシールされた通蒸接合部２の剥離強度は１２００ｇｆ／１５ｍｍ以下となるので、該通蒸接合部２は自然通蒸して内部の水蒸気などが外部へ抜け出て、包装体Ａ内部の昇圧を抑えることができた。
【００３３】
なお、この通蒸接合部２は、内容物５の加熱処理時にあって、図４（ｂ）に示すように、前記包装体Ａの上面側に位置するため、該包装体Ａ内に掛かった内圧により、該通蒸接合部２が起立し、内部膨張によって、同図において示す矢印ｐの方向へ引き剥がす力が掛かって、一層容易に逃圧することができた。
【００３４】
一方、下記の表１および図７に示すように、比較例１並びに比較例２共に、耐熱性およびヒートシール開始温度が高いため、ヒートシール温度幅が狭くて、充填包装機によるヒートシール性は不良であって、ヒートシールされないシールムラを生じた。
特に、袋への内容物の充填時において、ヒートシール部に前記夾雑物が介在した場合には、一層ヒートシール性を低下させ、内容物密封性が不完全となって商品価値を失った。
【００３５】
また、電子レンジによる加熱調理時に、すなわち、内容物および包装体の温度が９０℃に達したときでも、ヒートシール部の剥離強度は、比較例２において２０００ｇｆ／１５ｍｍ程度、比較例１にあっては、まだ、２７００ｇｆ／１５ｍｍ以上を有しているので、該ヒートシール部は自然通蒸できないばかりか、これに起因して、内圧が上昇し包装体が破裂して、電子レンジ内に内容物が飛散してしまった。
【００３６】
【表１】
0004150513.tif 000002
【００３７】
次に、本発明に係る加熱処理用包装体Ａの第二実施例を説明する。この加熱処理用包装体Ａの構成は、プラスチックフィルム１によりその同一面側を互いに当接させてヒートシールにより製袋すると共に、これらヒートシールの一箇所に合掌状の通蒸接合部２を設けて、その製袋内部に加熱処理用の内容物５を密封包装させる加熱処理用包装体にあって、通蒸接合部２は、プラスチックフィルム１の間に温度依存性の高いフィルムを介在させてあり、該通蒸接合部２は、内容物５の加熱処理時にあって、包装体Ａの上面側に位置して、加熱による包装体Ａの内部圧力が上昇したとき、その逃圧を行う易開封性シールである。
【００３８】
すなわち、通蒸接合部２における温度依存性の高いフィルムは、図８に示すように、プラスチックフィルム１の間に挿入されるテープ２０である。
このテープ２０は、例えば、ポリプロピレン系やポリエチレン系等のポリオレフィン系樹脂あるいはポリエステル系樹脂が用いられる。
そして、この易開封性シールは、常態時の剥離力が、３ｋｇｆ／１５ｍｍ以上で、９０℃熱時の剥離力が、０〜１２００ｇ／１５ｍｍであるもので、その性状や作用については、第一実施例と同様に奏される。
なお、プラスチックフィルム１は、前記第一実施例と同様に構成されるものであって、図６に示すように、基材１ａおよび該基材１ａの一側面にシーラント層１ｂを有する。
【００３９】
また、包装体Ａの構成は、図９（ａ）に示すように、縦ピロー式や、図９（ｂ）に示すように、横ピロー式など任意に選定し得るもので、合掌状の通蒸接合部２の位置は、中央部が一般的であるが、図１０に示すように、包装体Ａの左右または上下方向へ所定量ずらした構成であっても構わない。なお、図９（ｂ）および図１０（ｂ）に示すように、製袋時のヒートシールは側部接合部２１，２１を施して成形することもできる。
【００４０】
そして、この包装体Ａの製袋にあっては、製袋しながら内容物５を充填し密封包装する場合（縦ピロー式や横ピロー式）は、図１１に示すように、包材ロール７より連続あるいは間欠的に繰り出されたプラスチックフィルム１を、充填投入口８へ巻き付けながらその両端部をそれぞれ重ね合わせる。
一方、テープ２０は、充填投入口８の近傍においてロール状に巻き付けたものを懸架しておき、前記重ね合わせ部に挟み込まれるように繰り出しながら挿入した後、この重ね合わせ部を縦シールバー９により、前記重ね合わせたプラスチックフィルム１と挿入テープ２０とをヒートシールして筒状としつつ、底部を横シールバー１０によりヒートシールして袋状として、この筒状内部へ充填投入口８から内容物を充填する。
【００４１】
内容物５の充填後は、筒状袋の上部を前記横シールバー１０によりヒートシールして密封しつつ、次の筒状袋の底部をヒートシールして、この横シールバー１０に付設した切断刃１１によりカットすることで、内容物５が充填された包装体Ａができ上がるもので、図１２に示すように、合掌状の通蒸接合部２には、重ね合わせたプラスチックフィルム１の間にテープ２０が挿入されて、このテープ２０により内容物５の加熱調理時に易開封性を発揮する。
【００４２】
次に、後記する本発明に係る実施例３および実施例４と、比較例３および比較例４とによる複合フィルムを使用して、前記した第一実施例において行った比較試験と同様条件により、その実施例３，４と比較例３，４との、包装体のヒートシール性および加熱時の自然通蒸性を比較試験した。
【００４３】
（実施例３）
袋本体に使用するプラスチックフィルム１
基材１ａ：
二軸延伸ポリアミドフィルム１５μ厚（東洋紡株式会社製”ハーデンＮ１１０２”）。
シーラントフィルム１ｂ：
ランダム共重合ポリプロピレンフィルム５０μ厚（東レ合成株式会社製”トレファンＮＯ３９３１”）
そして、これら基材１ａとシーラントフィルム１ｂとをドライラミネータにより貼り合わせて、袋本体に使用するプラスチックフィルム１を作成した。
また、挿入テープ２０：
▲１▼ランダム共重合ポリプロピレン樹脂（日本ポリケム株式会社製”ノバテックＦＸ−４”）２５μ厚と、ランダム共重合ポリプロピレン樹脂（日本ポリケム株式会社製”ノバテックＦＸ−４”）６０重量％，エチレン−αオレフィン共重合体樹脂（三井化学株式会社製”タフマーＡ４０８５”）２０重量％，メタロセン線状低密度ポリエチレン（日本ポリケム株式会社製”カーネルＫＣ６５０”）２０重量％のブレンド物５μ厚を共押出してＴダイによりフィルムキャストし、挿入テープ３０μ厚を得た。
ここで、プラスチックフィルム１を使用し、図１０（ｂ）に示すような、変型合掌袋を作成した。その際、通常接合部２に前記実施例３における▲１▼構成の挿入テープ２０を挟みながらヒートシールを行った。
【００４４】
（実施例４）
袋本体に使用するプラスチックフィルム１
基材１ａ：
二軸延伸ポリアミドフィルム１５μ厚（東洋紡株式会社製”ハーデンＮ１１０２”）。
シーラントフィルム１ｂ：
ランダム共重合ポリプロピレンフィルム５０μ厚（東レ合成株式会社製”トレファンＮＯ３９３１”）
そして、これら基材１ａとシーラントフィルム１ｂとをドライラミネータにより貼り合わせて、袋本体に使用するプラスチックフィルム１を作成した。
また、挿入テープ２０：
▲２▼ランダム共重合ポリプロピレン樹脂（日本ポリケム株式会社製”ノバテックＦＸ−４”）２５μ厚と、ランダム共重合ポリプロピレン樹脂（日本ポリケム株式会社製”ノバテックＦＸ−４”）６０重量％，プロピレン−αオレフィン共重合体樹脂（三井化学株式会社製”タフマーＸＲ１０１１Ｔ”）２０重量％，メタロセン線状低密度ポリエチレン（日本ポリケム株式会社製”カーネルＫＣ６５０”）２０重量％のブレンド物５μ厚を共押出してＴダイによりフィルムキャストし、挿入テープ３０μ厚を得た。
ここで、プラスチックフィルム１を使用し、図１０（ｂ）に示すような、変型合掌袋を作成した。その際、通常接合部２に前記実施例４における▲２▼構成の挿入テープ２０を挟みながらヒートシールを行った。
【００４５】
（比較例３）
袋本体フィルム
基材：
二軸延伸ポリアミドフィルム１５μ厚（東洋紡株式会社製”ハーデンＮ１１０２”）。
シーラントフィルム：
ランダム共重合ポリプロピレンフィルム５０μ厚（東レ合成株式会社製”トレファンＮＯ３９３１”）
そして、これら基材とシーラントフィルムとをドライラミネータにより貼り合わせて袋本体フィルムを作成し、この袋本体フィルムを使用して、図１０（ｂ）に示すような、変型合掌袋を作成した。
【００４６】
（比較例４）
袋本体フィルム
基材：
二軸延伸ポリアミドフィルム１５μ厚（東洋紡株式会社製”ハーデンＮ１１０２”）。
シーラントフィルム：
ランダム共重合ポリプロピレンフィルム５０μ厚（東レ合成株式会社製”トレファンＮＯ３９３１”）
そして、これら基材とシーラントフィルムとをドライラミネータにより貼り合わせて袋本体フィルムを作成し、この袋本体フィルムを使用して、図１０（ｂ）に示すような、変型合掌袋を作成した。
【００４７】
これらの試験結果によれば、前記第一実施例おいて行った比較試験と同様の結果が得られたもので、実施例３並びに実施例４共に、常態時における確実な内容物密封性が発揮されると共に、電子レンジによる加熱調理時に、すなわち、内容物５および包装体Ａの温度が９０℃に達したときには、ヒートシールされた通蒸接合部２の剥離強度は１２００ｇｆ／１５ｍｍ以下となるので、下記の表２に示すように、該通蒸接合部２は自然通蒸して内部の水蒸気などが外部へ抜け出て、包装体Ａ内部の昇圧を抑えることができた。
【００４８】
【表２】
0004150513.tif 000003
【００４９】
【発明の効果】
前述のように構成される本発明は、食品等を充填する包装体において、食品等の内容物を包装のまま、電子レンジにより加熱調理できると共に、内部の加熱上昇圧による包装体の破裂を防止することができる。
特に、包装体の構成が簡単な上、製袋あるいは内容物充填密封包装にあって、製造コストが低減させて、包装食品等を廉価に市場提供することができる等の特有な効果を奏するものである。
【図面の簡単な説明】
【図１】本発明に係る第一実施例の加熱処理用包装体の製造過程を示す斜視図である。
【図２】図１における加熱処理用包装体を示す正面図である。
【図３】図１における加熱処理用包装体の製袋状態の一例を示す斜視図である。
【図４】図１における加熱処理用包装体の加熱状態を示す縦断図で、（ａ）は長辺方向に切断して示し、（ｂ）は長辺方向に切断して示す。
【図５】図１における加熱処理用包装体の他の通蒸接合部を示す正面図である。
【図６】図１における加熱処理用包装体に使用するプラスチックフィルムの説明図である。
【図７】本発明実施例加熱処理用包装体と従来品における比較例との成績を示す説明である。
【図８】本発明に係る第二実施例の加熱処理用包装体の要部を拡大して示す断面図である。
【図９】図８における加熱処理用包装体の通蒸接合部を示す各例の正面図である。
【図１０】図８における加熱処理用包装体の通蒸接合部の取付位置を示す各例の正面図である。
【図１１】図８における加熱処理用包装体の製袋状態の一例を示す斜視図である。
【図１２】図１１における加熱処理用包装体の通蒸接合部を拡大して示す断面図である。
【符号の説明】
１        プラスチックフィルム
２        通蒸接合部
３        底部接合部
４        袋体
５        内容物
６        上部接合部
Ａ        加熱処理用包装体
【図１】
0004150513.tif 000004
【図２】
0004150513.tif 000005
【図３】
0004150513.tif 000006
【図４】
0004150513.tif 000007
【図５】
0004150513.tif 000008
【図６】
0004150513.tif 000009
【図７】
0004150513.tif 000010
【図８】
0004150513.tif 000011
【図９】
0004150513.tif 000012
【図１０】
0004150513.tif 000013
【図１１】
0004150513.tif 000014
【図１２】
0004150513.tif 000015